(57)【要約】      （修正有）【課題】厚さ１９ｍｍを超える石膏繊維板の製造方法及び製造するためのドライミックスの提供。【解決手段】Ｓｉｅｍｐｅｌｋａｍｐ乾式法による石膏繊維板１０の製造方法であって、ドライミックス全体に対して７５重量％〜９０重量％の硫酸カルシウム半水和物と、ドライミックス全体に対して１０重量％〜２５重量％の紙繊維とを含むドライミックスから、石膏包含材料の可圧縮性マット６を調製するステップであって、、前記硫酸カルシウム半水和物は、α型硫酸カルシウム半水和物とβ型硫酸カルシウム半水和物との混合物であって、前記混合物中のα型硫酸カルシウム半水和物の含有量が、硫酸カルシウム半水和物全体に対して少なくとも５重量％である、ステップと、を含む。【選択図】図１
2019112300.tif 000002
【特許請求の範囲】
【請求項１】
Ｓｉｅｍｐｅｌｋａｍｐ法において製造される石膏繊維板（１０）であって、前記石膏繊維板（１０）は、（ドライミックス全体に対して）７５重量％〜９０重量％の硫酸カルシウム半水和物と（ドライミックス全体に対して）１０重量％〜２５重量％の紙繊維とを含み、前記硫酸カルシウム半水和物は、α型硫酸カルシウム半水和物とβ型硫酸カルシウム半水和物との混合物であって、α型硫酸カルシウム半水和物の含有量が（硫酸カルシウム半水和物全体に対して）少なくとも５重量％である、石膏繊維板（１０）。
【請求項２】
前記α型硫酸カルシウム半水和物の含有量が（硫酸カルシウム半水和物全体に対して）少なくとも２０重量％、特に（硫酸カルシウム半水和物全体に対して）約３０重量％である、請求項１に記載の石膏繊維板（１０）。
【請求項３】
前記β型硫酸カルシウム半水和物の含有量が（硫酸カルシウム半水和物全体に対して）少なくとも５０重量％、特に（硫酸カルシウム半水和物全体に対して）約６０重量％である、請求項１又は２に記載の石膏繊維板（１０）。
【請求項４】
遅延剤、特にクエン酸をさらに含む、請求項１〜３のいずれか１項に記載の石膏繊維板（１０）。
【請求項５】
促進剤、特に二水和物をさらに含む、請求項１〜４のいずれか１項に記載の石膏繊維板（１０）。
【請求項６】
前記板が１９ｍｍを超える厚さ、特に約２３ｍｍの厚さを有する、請求項１〜５のいずれか１項に記載の石膏繊維板（１０）。
【請求項７】
前記石膏繊維組成物の９０％未満の部分、特に７０％未満の部分が、１μｍを超える粒状体を有する、請求項１〜６のいずれか１項に記載の石膏繊維板（１０）。
【請求項８】
前記繊維が１μｍの最小長さを有し、９０μｍを超える長さを有する繊維の含有量が（紙繊維の総量に対して）４５重量％未満である、請求項１〜７のいずれか１項に記載の石膏繊維板（１０）。
【請求項９】
湿潤剤をさらに含む、請求項１〜８のいずれか１項に記載の石膏繊維板（１０）。
【請求項１０】
完成した前記板（１０）が、１０００〜１５００ｋｇ／ｍ3、特に１２２０〜１３９０ｋｇ／ｍ3の範囲のバルク密度と、２５〜３５ｋｇ／ｍ2、特に２８〜３２ｋｇ／ｍ2の範囲の単位面積当たりの重量とを有する、請求項１〜９のいずれか１項に記載の石膏繊維板（１０）。
【請求項１１】
石膏繊維板（１０）、特に請求項１〜１０のいずれか１項に記載の石膏繊維板（１０）の製造方法であって、
（ドライミックス全体に対して）７５重量％〜９０重量％の硫酸カルシウム半水和物と（ドライミックス全体に対して）１０重量％〜２５重量％の紙繊維とを含む混合物から、石膏包含材料の可圧縮性マット（６）を調製するステップであって、前記硫酸カルシウム半水和物は、α型硫酸カルシウム半水和物とβ型硫酸カルシウム半水和物との混合物であり、前記混合物中のα型硫酸カルシウム半水和物の含有量が（硫酸カルシウム半水和物全体に対して）少なくとも１０重量％である、ステップと、
石膏包含材料の乾燥した前記可圧縮性マット（６）を、搬送ベルト（５）上にて水和水タンク（７）へと移動させるステップと、
１９ｍｍを超える厚さを有する無端石膏繊維板（１０）を形成するために前記石膏包含材料を連続プレス（８）に通過させる前に、上方から前記マット（６）の上面（９）へと過剰に添加された水和水により前記石膏包含材料を水和させるステップと
を含む、石膏繊維板（１０）の製造方法。
【請求項１２】
前記可圧縮性マット（６）を調製する前記ステップが、（硫酸カルシウム半水和物全体に対して）少なくとも２０重量％、特に（硫酸カルシウム半水和物全体に対して）約３０重量％のα型硫酸カルシウム半水和物と、（硫酸カルシウム半水和物全体に対して）少なくとも５０重量％、特に（硫酸カルシウム半水和物全体に対して）約６０重量％のβ型硫酸カルシウム半水和物とを混合することを含む、請求項１１に記載の方法。
【請求項１３】
遅延剤、特にクエン酸を加えるステップ、及び／又は促進剤、特に被覆された二水和物を加えるステップをさらに含む、請求項１１又は１２に記載の方法。
【請求項１４】
前記石膏繊維組成物の９０％未満の部分、特に７０％未満の部分における粒状体が１μｍを超える、請求項１１〜１３のいずれか１項に記載の方法。
【請求項１５】
水を加える前の石膏包含材料の前記乾燥した可圧縮性マット（６）の前記厚さが、８０ｍｍ〜１００ｍｍ、特に８５ｍｍ〜９５ｍｍの範囲にある、請求項１１〜１４のいずれか１項に記載の方法。
【発明の詳細な説明】
【技術分野】
【０００１】
本発明は、各独立請求項の前提部に係る石膏繊維板及び石膏繊維板の製造方法に関する。
【背景技術】
【０００２】
従来技術において、いわゆるＳｉｅｍｐｅｌｋａｍｐ法によって石膏繊維板を製造する方法は、例えば、ＤＥ２２５７８２７により知られている。この方法によれば、繊維と無機バインダーである硫酸カルシウム半水和物との乾燥混合物を、動き続ける搬送ベルト上に均一に拡張させる。無端板を形成するため、作動し続ける油圧プレスに乾燥混合物を通す前に乾燥混合物に網入れすることにより、水和水を添加する。続いて、この無端板を切断して、複数の個別片とする。該水和水は、該無端板の後段が圧縮される前に乾燥混合物に添加され、繊維石膏混合物に加えられる真空によって吸収される。ここで、無端圧縮板に残っている水の大部分は、なお石膏と反応する。硬化処理の完了後、該板を乾燥して、例えば研削、さらなる切断、積層等のためのさらなる仕上げ段階へと該板を供給する。
【０００３】
今日のＳｉｅｍｐｅｌｋａｍｐ法では、最大でも厚さ１９ｍｍの石膏繊維板を形成することしかできない。基本的に、板の厚さは、搬送ベルト上に塗布される繊維と硫酸カルシウム半水和物との混合物の質量及び注ぎ高さに依存する。しかしながら、繊維と硫酸カルシウム半水和物との乾燥混合物の所定の質量及び／又は注ぎ高さでは、該板の後段が圧縮の前に添加された水和水によって十分に濡れないことがあり、これは水の量をさらに増やしたとしても同様である。このことは、乾燥材料がプレス後に搬送ベルト上に残り、生産される石膏ボードに組み込まれないことを意味する。従来技術では、Ｓｉｅｍｐｅｌｋａｍｐ製造工場で製造される板の厚さを限界の１９ｍｍより厚くするための解決手段は、未だ発見されていない。既に上述したように、添加される水を増やしても、また上述のＳｉｅｍｐｅｌｋａｍｐ製造方法に使用される機械をどのように改変しても、１９ｍｍを超える板の厚さは得られていない。
【発明の概要】
【発明が解決しようとする課題】
【０００４】
したがって、本発明の目的は、石膏繊維板の製造方法を改良すること、及び、そのような方法にて製造された石膏繊維板、特に、１９ｍｍを超える石膏繊維板の製造を可能にするＳｉｅｍｐｅｌｋａｍｐ製造方法にて製造された石膏繊維板を提供することにある。
【課題を解決するための手段】
【０００５】
上記目的は、各独立請求項の特徴を有する石膏繊維板及び石膏繊維板の製造方法によって解決される。本発明の好ましい実施形態は、各従属請求項によって規定される。
【０００６】
本発明によれば、Ｓｉｅｍｐｅｌｋａｍｐ法において製造される石膏繊維板が提供され、該石膏繊維板は、（ドライミックス全体に対して）７５重量％〜９０重量％の硫酸カルシウム半水和物と（ドライミックス全体に対して）１０重量％〜２５重量％の紙繊維とを含み、前記硫酸カルシウム半水和物は、α型硫酸カルシウム半水和物とβ型硫酸カルシウム半水和物との混合物であって、前記混合物中のα型硫酸カルシウム半水和物の含有量が（硫酸カルシウム半水和物全体に対して）少なくとも５重量％である。α型硫酸カルシウム半水和物、β型硫酸カルシウム半水和物及び／又は繊維の割合の特定の選択により、水がα型硫酸カルシウム半水和物及びβ型硫酸カルシウム半水和物の混合物を隆起させる能力であると理解される濡れ性が増加し得る。具体的には、α型硫酸カルシウム半水和物を（硫酸カルシウム半水和物全体に対して）少なくとも５重量％の割合で添加することにより、最大２３ｍｍの厚さ（すなわち、研削前は２５ｍｍの厚さ）の石膏繊維板がＳｉｅｍｐｅｌｋａｍｐ法で製造される程に濡れ性が高められる。
【０００７】
本発明の好ましい実施形態によれば、前記α型硫酸カルシウム半水和物の含有量は、（硫酸カルシウム半水和物全体に対して）少なくとも２０重量％、特に（硫酸カルシウム半水和物全体に対して）約３０重量％である。前記β型硫酸カルシウム半水和物の含有量を、好ましくは（硫酸カルシウム半水和物全体に対して）少なくとも５０重量％、特に（硫酸カルシウム半水和物全体に対して）約６０重量％とすることにより、１９ｍｍを超える厚さ、とりわけ２３ｍｍの厚さを有する繊維板が製造され得る。
【０００８】
さらに好ましい実施形態によれば、乾燥材料の前記混合物は、遅延剤、特にクエン酸をさらに含む。
【０００９】
さらに好ましい実施形態によれば、乾燥材料の前記混合物は、促進剤、特に鋸断又は研削により生じ得る無水和物をさらに含む。特定の添加剤、例えば遅延剤又は促進剤を用いることにより、意図された適用範囲の特定の要件を満たすように該石膏が改質され得る。
【００１０】
好ましくは、前記板は、１９ｍｍを超える厚さ、特に約２３ｍｍの厚さを有する。この増加した厚さにより、より高い強度及び安定性が該板に付与される。このような強度及び安定性は、様々な実装において有利となり得る。
【００１１】
前記石膏繊維混合物の濡れ性、及びそれによる石膏繊維板の厚さは、粒状体を適合させることによってさらに増加され得る。具体的には、石膏繊維組成物が１μｍ未満の粒状体を有さない場合には有利である。ここで、石膏繊維組成物が１μｍ未満の粒状体を有さないとは、１μｍ未満の大きさの粒状体の割合が１０％未満であることを意味する。
【００１２】
さらに、濡れ性は、乾燥混合物中に存在する繊維の適切な選択によってさらに改善され得る。好ましくは、１μｍ未満の長さを有する繊維が存在するべきでない。繊維の有する形態が、長く太い形態ではなく、短く細い形態である場合には、特に有利である。９０μｍを超える長さを有する繊維の含有量が６５重量％未満である場合もまた、好ましい。
【００１３】
さらに、濡れ性をさらに高めるため、水和水の表面張力に影響する湿潤剤が石膏繊維組成物中に存在していてもよい。
【００１４】
好ましくは、完成した厚さ２３ｍｍの板は、１０００〜１５００ｋｇ／ｍ3、特に１２２０〜１３９０ｋｇ／ｍ3のバルク密度と、２３〜３５ｋｇ／ｍ2、特に２８〜３２ｋｇ／ｍ2の単位面積当たりの重量とを有する。これにより、１８ｍｍの石膏繊維板に比べて改善された強度及び安定性を有する石膏繊維板が提供され得る。
【００１５】
本発明によれば、石膏繊維板を製造する方法もまた提供され、該方法は、（ドライミックス全体に対して）７５重量％〜９０重量％の硫酸カルシウムと（ドライミックス全体に対して）１０重量％〜２５重量％の紙繊維とを含む混合物から石膏包含材料の可圧縮性マットを調製するステップであって、前記硫酸カルシウム半水和物は、α型硫酸カルシウム半水和物とβ型硫酸カルシウム半水和物との混合物であって、前記混合物中のα型硫酸カルシウム半水和物の含有量が（硫酸カルシウム半水和物全体に対して）少なくとも５重量％である、ステップと、石膏包含材料の乾燥した前記可圧縮性マットを、搬送ベルト上にて水和水タンクへと移動させるステップと、１９ｍｍを超える厚さを有する無端石膏繊維板を形成するために前記石膏包含材料を連続プレスに通過させる前に、上方から前記マットの上面へと過剰に添加された水和水により前記石膏包含材料を水和させるステップとを含む。この特定の組成物を使用することにより、Ｓｉｅｍｐｅｌｋａｍｐ法、特にＳｉｅｍｐｅｌｋａｍｐ製造工場において、厚さの増加した石膏繊維板を製造することができる。
【００１６】
好ましくは、前記可圧縮性マットを調製する前記ステップは、（硫酸カルシウム半水和物全体に対して）少なくとも２０重量％、特に（硫酸カルシウム半水和物全体に対して）約３０重量％のα型硫酸カルシウム半水和物と、（硫酸カルシウム半水和物全体に対して）少なくとも５０重量％、特に（硫酸カルシウム半水和物全体に対して）約６０重量％のβ型硫酸カルシウム半水和物とを混合することを含む。上述のように、この組成物は、１９ｍｍを超える厚さを有する石膏繊維板の製造を可能にする。
【００１７】
前記方法は、完成した前記板の特性を意図される適用分野に対して調整するために、遅延剤、特にクエン酸を加えるステップ、及び／又は促進剤、特に促進剤としての無水和物を加えるステップをさらに含んでもよい。
【００１８】
また、濡れ性をより向上させ、それによって厚さが１９ｍｍを超える石膏繊維板を製造可能にするために、石膏繊維組成物の粒状体を１μｍを超えるように調節することも好ましい。
【００１９】
前記方法のまたさらなる実施形態によれば、水を加える前の石膏含有材料の前記乾燥した可圧縮性マットの前記厚さが、８０ｍｍ〜１００ｍｍ、特に８５ｍｍ〜９５ｍｍの範囲にある。
【００２０】
本発明のさらなる詳細及び特徴は、以下の図面と併せての以下の説明より明らかになるであろう。
【図面の簡単な説明】
【００２１】
【図１】図１は、従来技術に係るＳｉｅｍｐｅｌｋａｍｐ製造工場の概略図を示す。
【図２】図２は、α型硫酸カルシウム半水和物とβ型硫酸カルシウム半水和物との種々の混合比に係る排水曲線を示す。
【図３】図３は、α型硫酸カルシウム半水和物及びβ型硫酸カルシウム半水和物の種々の粒状体に係る排水曲線を示す。
【発明を実施するための形態】
【００２２】
図１は、乾式Ｓｉｅｍｐｅｌｋａｍｐ法において石膏繊維板を製造するための従来技術に係るＳｉｅｍｐｅｌｋａｍｐ製造工場の概略図を示す。製造工場１は、古紙１６を処理する紙処理装置２を備えている。さらに、製造工場１は、硫酸カルシウム半水和物を調製するための一連の処理ステーション３ａ〜３ｄを備えており、これらは、再生装置を備えたステーションを示す３ａと、リサイクルされた材料を処理する（例えば、粉砕する）ステーションを示す３ｂと、貯蔵所３ｃから添加される石膏を焼成装置３ｄに貯蔵するための石膏貯蔵所を示す３ｃとを有し、焼成装置３ｄでは、再生及び処理された材料の混合物が、該材料を脱水するために、貯蔵器３ｃから添加された石膏と共に焼成手続へと供される。このようにして処理された紙処理装置２からの紙繊維及び焼成装置３ｄからの焼成された材料は、混合及び拡張装置４に供給される。その後、混合及び拡張装置４は、混合した石膏繊維組成物を、動き続ける搬送ベルト５上に均一に拡張する。従来技術より知られる方法によれば、石膏繊維組成物の単位面積当たりの重量は（乾燥材料混合物において）２５〜２８．５ｋｇ／ｍ2の範囲内にあり、結果として厚さ１８ｍｍの石膏繊維板が得られる。ここで、拡張された石膏繊維組成物は、７５〜８７ｍｍの範囲の高さを有する搬送ベルト５上にマット６を形成する。次に、マット６は、さらに搬送ベルト５上において搬送され、連続油圧プレス８を通過する前に、マット６の上面９に上方からタンク７からの水和水を供給することにより水和される。ここでは、水が過剰に付与される。その後、マット６は油圧プレス８を通って移動することにより、石膏繊維組成物が圧縮されて１２２０〜１３９０ｋｇ／ｍ3の範囲の密度を備えた約２５ｍｍのバルク厚さを有する板となる。無端板となって油圧プレス８を離れた後、該無端板の後段は厚さ２３ｍｍまで研削されると共に、鋸断装置９により切断されて所定の長さを有する単一片となる。次に、該切断片又は板１０は、乾燥炉１１へと供給され、続いて研削装置１２及び下塗り装置１３へと供給される。その後、完成した石膏繊維板１０はパレット１４上に積み重ねられ、該パレット１４は車両１５に積載され得る。このようにして製造される板１０のための搬送ベルト５の速度は、１２０ｍｍ／ｓである。既に上述したように、従来技術に従い製造された石膏繊維板１０は、１９ｍｍの最大厚さを有する。
【００２３】
本発明によれば、濡れ性を向上させることができるため、石膏及び／又は繊維の特定の選択によって、製造される石膏繊維板１０の厚さが１９ｍｍを超えて増加し得る。濡れ性は、既に上述したように、水が硫酸カルシウム半水和物とβ型硫酸カルシウム半水和物の混合物を隆起させる、材料の能力である。どの液体が使用されるか、及び、固体材料における対応する表面の材料及び該表面の構造（例えば、該表面の粗さ）に依存して、液体は多かれ少なかれ該表面を濡らし得る。したがって、厚さ１９ｍｍを超える本発明の実施形態に係る石膏繊維板１０を得るために、最初の石膏繊維組成物は、ドライミックス全体に対して１０〜２５重量％の古紙からの紙繊維と、ドライミックス全体に対して７５〜９０重量％とを含んでいる。硫酸カルシウム半水和物は、α型硫酸カルシウム半水和物とβ型硫酸カルシウム半水和物との混合物である。具体的には、混合物中のα型硫酸カルシウム半水和物の含量は、（硫酸カルシウム半水和物に対して）少なくとも５重量％である。さらに、石膏繊維組成物は、遅延剤としてのクエン酸及び促進剤としての二水和物（粉砕屑又は鋸断屑）を含む（すなわち、０．５％〜５％）。
【００２４】
本発明の好ましい実施形態によれば、３０重量％のα型硫酸カルシウム半水和物と６０重量％のβ型硫酸カルシウム半水和物とが、最初の組成物中にて混合される。さらに、粒状体は、１μｍ未満の粒径を含有しているべきではない。加えて、繊維粒子が１μｍよりも大きい場合には、濡れ性のさらなる改善が達成される。特に、短く太い繊維又は長く細い繊維によれば、濡れ性に関する結果が改善される。また、９０μｍを超える繊維は、６５％以下の割合でしか存在しているべきではない。石膏繊維組成物における最適な繊維構成を得るために、繊維は、混合及び拡張装置４に添加される前に濾過される。
【００２５】
石膏繊維板の濡れ性に関するさらなる正の効果、及びその結果としての石膏繊維板の厚さに関するさらなる正の効果は、古紙の種類の特定の選択によって達成され得る。例えば、新聞は、含まれる微粒子が少なく、機関誌、雑誌及びカタログは、より多くの微粒子を含んでいる。最良の結果を得るには、含まれる微粒子の少ない古紙を選択するべきである。
【００２６】
タンク７から乾燥した石膏繊維組成物に添加される水和水の表面張力に影響を及ぼすために湿潤剤を添加する場合には、さらなる改善がなお達成され得る。上述したような本発明の実施形態による石膏繊維組成物は、続いて、工場１において上述したようにして処理され得る。しかしながら、厚さ２３ｍｍ（研削前は２５ｍｍ）の石膏繊維板１０を製造する場合には、タンク７から水和水を添加する前のマット６の高さは、８０ｍｍ〜１００ｍｍ、特に８５ｍｍ〜９５ｍｍの範囲内にある。さらに、このような石膏繊維組成物１０の単位面積当たりの重量は２８〜３２ｋｇ／ｍ2の範囲にあり、本実施形態に係る完成石膏繊維板１０の嵩密度は、１０００〜１５００ｋｇ／ｍ3の範囲にある。
【００２７】
図２は、α型硫酸カルシウム半水和物とβ型硫酸カルシウム半水和物との種々の混合比に係る排水曲線を示す。図２は、増加したα型硫酸カルシウム半水和物分が、濡れ性について、特に排水に対して正の効果を有するという効果を証明している。該曲線は、以下の実験設定によって得られたものである。上部開口端に漏斗及び篩（及び紙フィルター）が設けられたガラス容器内に、真空ポンプを配置する。組成物、すなわち異なる比率のα型硫酸カルシウム半水和物及びβ型硫酸カルシウム半水和物を含有する種々の混合物を、該漏斗内へと導入する。ポンプによって均一な真空（すなわち、０．５ｂａｒ）を作り出して、組成物から水を吸引し、ここでの時間を測定する。組成物から吸引された水の重量を、該ガラス容器内にて測定する。
【００２８】
この図２は、経時的な排水、換言すれば、該材料を通じて吸引された経時的な水量に係る図解を示している。それぞれの曲線に関し、曲線１は、α型硫酸カルシウム半水和物：β型硫酸カルシウム半水和物の比が６０：４０（α型硫酸カルシウム半水和物６０％／β型硫酸カルシウム半水和物４０％）である場合を示し、曲線２は、α型硫酸カルシウム半水和物：β型硫酸カルシウム半水和物の比が４０：６０（α型硫酸カルシウム半水和物４０％／β型硫酸カルシウム半水和物６０％）である場合を示し、曲線３は、α型硫酸カルシウム半水和物：β型硫酸カルシウム半水和物の比が２０：８０（α型硫酸カルシウム半水和物２０％／β型硫酸カルシウム半水化物８０％）である場合を示し、曲線４はβ型硫酸カルシウム半水和物が１００％である場合を示す。
【００２９】
図２に示される図解からわかるように、より多くのα型硫酸カルシウム半水和物を含む組成物からより多くの水を吸引可能であるため、α型硫酸カルシウム半水和物は、濡れ性に関してより良好な特性を有すると考えられる。より多くのα型硫酸カルシウム半水和物を含む組成物からより多くの水を吸引可能であるため、α型硫酸カルシウム半水和物は、吸水に関してより良好な特性を有する。このことは、α型硫酸カルシウム半水和物の結晶特性、特にそのコンパクトな幾何形状による。
【００３０】
図３は、α型硫酸カルシウム半水和物の種々の粒状体に係る排水曲線を示す。図２に関連して上述したものと同じ実験設定が用いられている。曲線１及び２は、それぞれ、異なる粒状体のα型硫酸カルシウム半水和物についての排水曲線を示す。曲線１は、曲線２に表されるα型硫酸カルシウム半水和物に比べて粗い粒状体である。曲線３及び４は、異なる植物に由来する異なるβ型硫酸カルシウム半水和物材料の排水特性を示す。
【図１】
2019112300.tif 000003
【図２】
2019112300.tif 000004
【図３】
2019112300.tif 000005
【手続補正書】
【提出日】平成31年3月12日(2019.3.12)
【手続補正１】
【補正対象書類名】特許請求の範囲
【補正対象項目名】全文
【補正方法】変更
【補正の内容】
【特許請求の範囲】
【請求項１】
石膏繊維板（１０）の製造方法であって、
ドライミックス全体に対して７５重量％〜９０重量％の硫酸カルシウム半水和物と、ドライミックス全体に対して１０重量％〜２５重量％の紙繊維とを含むドライミックスから、石膏包含材料の可圧縮性マット（６）を調製するステップであって、前記硫酸カルシウム半水和物は、α型硫酸カルシウム半水和物とβ型硫酸カルシウム半水和物との混合物であり、前記混合物中のα型硫酸カルシウム半水和物の含有量が、硫酸カルシウム半水和物全体に対して少なくとも５重量％である、ステップと、
石膏包含材料の乾燥した前記可圧縮性マット（６）を、搬送ベルト（５）上にて水和水タンク（７）へと移動させ続けるステップと、
１９ｍｍを超える厚さを有する無端石膏繊維板（１０）を形成するために前記石膏包含材料を連続プレス（８）に通過させる前に、上方から前記マット（６）の上面（９）へと過剰に添加された水和水により前記石膏包含材料を水和させるステップと
を含む、石膏繊維板（１０）の製造方法。
【請求項２】
前記可圧縮性マット（６）を調製する前記ステップが、硫酸カルシウム半水和物全体に対して少なくとも２０重量％のα型硫酸カルシウム半水和物と、硫酸カルシウム半水和物全体に対して少なくとも５０重量％のβ型硫酸カルシウム半水和物とを混合することを含む、請求項１に記載の方法。
【請求項３】
前記可圧縮性マット（６）を調製する前記ステップにおいて混合されるα型硫酸カルシウム半水和物が、硫酸カルシウム半水和物全体に対して約３０重量％である、請求項２に記載の方法。
【請求項４】
前記可圧縮性マット（６）を調製する前記ステップにおいて混合されるβ型硫酸カルシウム半水和物が、硫酸カルシウム半水和物全体に対して約６０重量％である、請求項２又は３に記載の方法。
【請求項５】
遅延剤を加えるステップ、及び／又は、促進剤を加えるステップをさらに含む、請求項１〜４のいずれか１項に記載の方法。
【請求項６】
前記石膏繊維組成物の９０％未満の部分における粒状体が１μｍを超える、請求項１〜５のいずれか１項に記載の方法。
【請求項７】
前記石膏繊維組成物の７０％未満の部分における粒状体が１μｍを超える、請求項６に記載の方法。
【請求項８】
水を加える前の石膏包含材料の前記乾燥した可圧縮性マット（６）の前記厚さが、８０ｍｍ〜１００ｍｍの範囲にある、請求項１〜７のいずれか１項に記載の方法。
【請求項９】
請求項１〜８のいずれか１項に記載の方法にて製造される石膏繊維板（１０）を製造するためのドライミックスであって、該ドライミックスは、ドライミックス全体に対して７５重量％〜９０重量％の硫酸カルシウム半水和物と、ドライミックス全体に対して１０重量％〜２５重量％の紙繊維とを含み、前記硫酸カルシウム半水和物は、α型硫酸カルシウム半水和物とβ型硫酸カルシウム半水和物との混合物であって、α型硫酸カルシウム半水和物の含有量が、硫酸カルシウム半水和物全体に対して少なくとも５重量％である、ドライミックス。
【請求項１０】
前記α型硫酸カルシウム半水和物の含有量が、硫酸カルシウム半水和物全体に対して少なくとも２０重量％である、請求項９に記載のドライミックス。
【請求項１１】
前記α型硫酸カルシウム半水和物の含有量が、硫酸カルシウム半水和物全体に対して約３０重量％である、請求項１０に記載のドライミックス。
【請求項１２】
前記β型硫酸カルシウム半水和物の含有量が、硫酸カルシウム半水和物全体に対して少なくとも５０重量％である、請求項９〜１１のいずれか１項に記載のドライミックス。
【請求項１３】
前記β型硫酸カルシウム半水和物の含有量が、硫酸カルシウム半水和物全体に対して約６０重量％である、請求項１２に記載のドライミックス。
【請求項１４】
遅延剤をさらに含む、請求項９〜１３のいずれか１項に記載のドライミックス。
【請求項１５】
促進剤をさらに含む、請求項９〜１４のいずれか１項に記載のドライミックス。
【請求項１６】
前記板が１９ｍｍを超える厚さを有する、請求項９〜１５のいずれか１項に記載のドライミックス。
【請求項１７】
前記板が約２３ｍｍの厚さを有する、請求項１６に記載のドライミックス。
【請求項１８】
前記ドライミックスの９０％未満の部分が、１μｍを超える粒状体を有する、請求項９〜１７のいずれか１項に記載のドライミックス。
【請求項１９】
前記ドライミックスの７０％未満の部分が、１μｍを超える粒状体を有する、請求項１８に記載のドライミックス。
【請求項２０】
前記繊維が１μｍの最小長さを有し、９０μｍを超える長さを有する繊維の含有量が、紙繊維の総量に対して４５重量％未満である、請求項９〜１９のいずれか１項に記載のドライミックス。
【請求項２１】
湿潤剤をさらに含む、請求項９〜２０のいずれか１項に記載のドライミックス。
【請求項２２】
完成した前記板（１０）が、１０００〜１５００ｋｇ／ｍ3の範囲のバルク密度と、２５〜３５ｋｇ／ｍ2の範囲の単位面積当たりの重量とを有する、請求項９〜２１のいずれか１項に記載のドライミックス。
【手続補正２】
【補正対象書類名】明細書
【補正対象項目名】０００９
【補正方法】変更
【補正の内容】
【０００９】
さらに好ましい実施形態によれば、乾燥材料の前記混合物は、促進剤、特に鋸断又は研削により生じ得る二水和物をさらに含む。特定の添加剤、例えば遅延剤又は促進剤を用いることにより、意図された適用範囲の特定の要件を満たすように該石膏が改質され得る。
【手続補正３】
【補正対象書類名】明細書
【補正対象項目名】００１７
【補正方法】変更
【補正の内容】
【００１７】
前記方法は、完成した前記板の特性を意図される適用分野に対して調整するために、遅延剤、特にクエン酸を加えるステップ、及び／又は促進剤、特に促進剤としての二水和物を加えるステップをさらに含んでもよい。
【手続補正４】
【補正対象書類名】明細書
【補正対象項目名】００２３
【補正方法】変更
【補正の内容】
【００２３】
本発明によれば、濡れ性を向上させることができるため、石膏及び／又は繊維の特定の選択によって、製造される石膏繊維板１０の厚さが１９ｍｍを超えて増加し得る。濡れ性は、既に上述したように、水が硫酸カルシウム半水和物とβ型硫酸カルシウム半水和物の混合物を隆起させる、材料の能力である。どの液体が使用されるか、及び、固体材料における対応する表面の材料及び該表面の構造（例えば、該表面の粗さ）に依存して、液体は多かれ少なかれ該表面を濡らし得る。したがって、厚さ１９ｍｍを超える本発明の実施形態に係る石膏繊維板１０を得るために、最初の石膏繊維組成物は、ドライミックス全体に対して１０〜２５重量％の古紙からの紙繊維と、ドライミックス全体に対して７５〜９０重量％の硫酸カルシウム半水和物とを含んでいる。硫酸カルシウム半水和物は、α型硫酸カルシウム半水和物とβ型硫酸カルシウム半水和物との混合物である。具体的には、混合物中のα型硫酸カルシウム半水和物の含量は、（硫酸カルシウム半水和物に対して）少なくとも５重量％である。さらに、石膏繊維組成物は、遅延剤としてのクエン酸及び促進剤としての二水和物（粉砕屑又は鋸断屑）を含む（すなわち、０．５％〜５％）。
【手続補正５】
【補正対象書類名】明細書
【補正対象項目名】００３０
【補正方法】変更
【補正の内容】
【００３０】
図３は、α型硫酸カルシウム半水和物及びβ型硫酸カルシウム半水和物の種々の粒状体に係る排水曲線を示す。図２に関連して上述したものと同じ実験設定が用いられている。曲線１及び２は、それぞれ、異なる粒状体のα型硫酸カルシウム半水和物についての排水曲線を示す。曲線１は、曲線２に表されるα型硫酸カルシウム半水和物に比べて粗い粒状体である。曲線３及び４は、異なる植物に由来する異なるβ型硫酸カルシウム半水和物材料の排水特性を示す。
【外国語明細書】
2019112300.tif 000006
2019112300.tif 000007
2019112300.tif 000008
2019112300.tif 000009
2019112300.tif 000010
2019112300.tif 000011
2019112300.tif 000012
2019112300.tif 000013
2019112300.tif 000014
2019112300.tif 000015
2019112300.tif 000016
2019112300.tif 000017
【Ｆｉｇ１】
2019112300.tif 000018
【Ｆｉｇ２】
2019112300.tif 000019
【Ｆｉｇ３】
2019112300.tif 000020